ТОКОСЪЕМНИК ОТРИЦАТЕЛЬНОГО ЭЛЕКТРОДА ДЛЯ ГЕТЕРОГЕННОГО ЭЛЕКТРОХИМИЧЕСКОГО КОНДЕНСАТОРА И СПОСОБ ЕГО ИЗГОТОВЛЕНИЯ

1. Токосъемник для использования в электрохимическом конденсаторе с двойным электрическим слоем, имеющем сернокислотный электролит, содержащий:
основу токосъемника, выполненную из проводящего активного материала на углеродной основе с проводимостью р-типа; и
защитную пленку, покрывающую по меньшей мере часть упомянутой основы токосъемника и заполняющую его поры, причем упомянутая защитная пленка дополнительно содержит проводящий композиционный материал, выполненный из проводящего углеродного порошка и органического полимера с проводимостью р-типа.
2. Токосъемник по п.1, в котором упомянутая основа токосъемника образована из графитовой фольги.
3. Токосъемник по п.2, в котором упомянутая графитовая фольга выполнена из графитового порошка(ов), который устойчив в водном сернокислотном электролите.
4. Токосъемник по п.1, в котором упомянутый проводящий органический полимер выбран из группы, состоящей из перхлорвинила, хлорсульфированного полиэтилена и фторсодержащих полимеров.
5. Токосъемник по п.1, в котором упомянутый проводящий органический полимер дополнительно включает в себя один или более материалов, выбранных из группы, состоящей из пластификатора(ов), растворителя(ей), диспергатора и смачивающего агента(ов).
6. Токосъемник по п.1, в котором упомянутая защитная пленка покрывает почти всю упомянутую основу токосъемника, кроме части наконечника и вывода.
7. Токосъемник по п.1, дополнительно содержащий покрытие из изолирующего полимерного материала, покрывающее часть наконечника упомянутой основы токосъемника.
8. Токосъемник по п.7, в котором упомянутый изолирующий полимер представляет собой органический полимер с проводимостью р-типа.
9. Токосъемник по п.1, в котором упомянутый углеродный порошок упомянутой защитной пленки имеет размер частиц, который меньше или равен примерно 500 нм.
10. Токосъемник по п.1, в котором толщина упомянутой защитной пленки составляет между примерно 5 мкм и примерно 15 мкм.
11. Токосъемник по п.1, в котором толщина упомянутого покрытия из изолирующего полимерного материала составляет между примерно 15 мкм и примерно 40 мкм.
12. Токосъемник по п.1, в котором удельное электрическое сопротивление упомянутой защитной пленки составляет меньше, чем приблизительно 5,1 Ом·см.
13. Токосъемник по п.1, в котором удельное электрическое сопротивление упомянутой защитной пленки составляет между примерно 1,0 Ом·см и примерно 5,0 Ом·см.
14. Токосъемник для использования в электрохимическом конденсаторе с двойным электрическим слоем, имеющем сернокислотный электролит, содержащий:
основу токосъемника, выполненную из графитовой фольги с проводимостью р-типа;
защитную пленку, покрывающую и заполняющую поры почти всей упомянутой основы из графитовой фольги, кроме части наконечника и вывода, причем упомянутая защитная пленка дополнительно содержит проводящий композиционный материал, выполненный из проводящего углеродного порошка и органического полимера, которые оба обладают проводимостью р-типа; и
органический изолирующий полимерный материал, покрывающий часть наконечника упомянутой основы токосъемника, причем упомянутый изолирующий полимерный материал обладает проводимостью р-типа.
15. Токосъемник по п.14, в котором упомянутая графитовая фольга выполнена из графитового порошка(ов), который устойчив в водном сернокислотном электролите.
16. Токосъемник по п.14, в котором упомянутый проводящий органический полимер выбран из группы, состоящей из перхлорвинила, хлорсульфированного полиэтилена и фторсодержащих полимеров.
17. Токосъемник по п.14, в котором упомянутый проводящий органический полимер дополнительно включает в себя один или более материалов, выбранных из группы, состоящей из пластификатора(ов), растворителя(ей), диспергатора и смачивающего агента(ов).
18. Токосъемник по п.14, в котором упомянутый углеродный порошок упомянутой защитной пленки имеет размер частиц, который меньше или равен примерно 500 нм.
19. Токосъемник по п.14, в котором толщина упомянутой защитной пленки составляет между примерно 5 мкм и примерно 15 мкм.
20. Токосъемник по п.14, в котором толщина упомянутого изолирующего полимерного материала составляет между примерно 15 мкм и примерно 40 мкм.
21. Токосъемник по п.14, в котором удельное электрическое сопротивление упомянутой защитной пленки составляет меньше, чем приблизительно 5,1 Ом·см.
22. Способ изготовления токосъемника для использования в электрохимическом конденсаторе с двойным электрическим слоем, имеющем сернокислотный электролит, заключающийся в том, что:
вырезают основу токосъемника из графитовой фольги с проводимостью р-типа;
готовят пасту проводящего композита на основе проводящего углеродного порошка и проводящего органического полимера, которые оба обладают проводимостью р-типа;
помещают некоторое количество упомянутой пасты в ванну;
погружают по меньшей мере часть упомянутой основы из графитовой фольги в упомянутую пасту проводящего композита и затем герметично закрывают упомянутую ванну на некоторый период времени;
медленно снижают уровень упомянутой пасты проводящего композита в упомянутой ванне так, что защитная пленка по существу равномерной толщины вырастает на контактирующей части упомянутой основы из графитовой фольги;
извлекают упомянутый токосъемник из упомянутой ванны;
сушат на воздухе упомянутый токосъемник в течение некоторого заданного периода времени; и
после сушки на воздухе подвергают упомянутый токосъемник термической обработке при повышенной температуре в течение некоторого периода времени.
23. Способ по п.22, в котором упомянутую основу токосъемника опускают в упомянутую ванну так, что почти всю упомянутую основу токосъемника, кроме части наконечника и вывода, приводят в контакт с упомянутой пастой.
24. Способ по п.22, дополнительно содержащий нанесение покрытия из изолирующего полимерного материала на упомянутую часть наконечника упомянутой основы токосъемника.
25. Способ по п.22, в котором уровень упомянутой пасты проводящего композита в упомянутой ванне снижают со скоростью между примерно 0,5-1,5 см/мин.